(57)【要約】【目的】塩化ビニル樹脂を使用した消しゴムにおいて、消し屑のまとまり性を向上する事。【構成】塩化ビニル樹脂と可塑剤と充填材からなる消しゴムにおいて、ジヒドロジャスモン酸メチルまたはジャスモン酸メチルを用いた消しゴム組成物。【選択図】    なし【特許請求の範囲】
【請求項１】
塩化ビニル樹脂とジヒドロジャスモン酸メチルまたはジャスモン酸メチルとを少なくとも含有する消しゴム組成物。
【発明の詳細な説明】
【技術分野】
【０００１】
本発明は、鉛筆やシャープペンシル等の筆跡を消去するための消しゴム組成物に関する。
【背景技術】
【０００２】
従来、消しゴムは、基材樹脂として塩化ビニル樹脂、塩化ビニルの共重合体、天然ゴム、合成ゴム、熱可塑性エラストマーなどを使用したものが知られている。塩化ビニル樹脂を基材樹脂とする消しゴムは、塩化ビニル樹脂と、塩化ビニル樹脂間の結合を緩めるための可塑剤、必要に応じてその他の添加剤を加えて混合したペースト状の塩化ビニル樹脂のゾルを加熱して作られる。
【０００３】
鉛筆やシャープペンシルの筆跡は、紙との擦過で摩耗した鉛筆やシャープペンシルの芯の粉が紙面に付着したものである。この芯の摩耗粉が消しゴム表面や消し屑表面に付着することにより紙面から取り除かれて、筆跡が消去される。この時消しゴムが摩耗して消し屑が発生しないと、消しゴム表面が芯の摩耗粉で覆われて、それ以上芯の摩耗粉を付着することが出来ず、それ以上筆跡を消去することが出来ないばかりか、一旦消しゴムに付着した芯の摩耗粉が再度紙面に付着するため紙面を汚すといったことが起こる。このため、消しゴムは紙との擦過で摩耗して消し屑を出すことが必要である。なお消し屑とは消しゴムの摩耗物と鉛筆やシャープペンシルの芯の摩耗物と紙面の摩耗物の混合物から成る混合物である。
【０００４】
消しゴムを紙との擦過で摩耗して消し屑を出すようにするためには、塩化ビニル樹脂粒子が完全に溶融しない温度で成型する必要がある。これは塩化ビニル樹脂が完全に溶融すると塩化ビニル樹脂が複雑に絡み合い殆ど摩耗しなくなるからである。消しゴムに適した成型温度は使用する塩化ビニル樹脂や可塑剤によって変化する。
【０００５】
また、消し屑が細かく散らばってしまうと回収し捨てるのに手間がかかるため、できるだけ消し屑がまとまっている方が好ましい。従来、消しゴムのまとまり性が付与された消しゴムとして、特開２００３−１０５１５０号公報には、塩化ビニル樹脂と、アセチルクエン酸トリブチルからなる可塑剤（Ａ）と、トリメリット酸系可塑剤、エポキシ系可塑剤、ポリエステル系可塑剤から選ばれる少なくとも１種の可塑剤（Ｂ）とを含有した消しゴムが開示されている。
【特許文献１】特開２００３−１０５１５０号公報
【発明の開示】
【発明が解決しようとする課題】
【０００６】
しかし特許文献１の消しゴムは可塑剤にアセチルクエン酸トリブチル、トリメリット酸系可塑剤、エポキシ系可塑剤、ポリエステル系可塑剤を使用しているが、可塑剤の構造上親水性に劣る為、消し屑のまとまり性は十分では無かった。
【課題を解決するための手段】
【０００７】
即ち、本発明は、塩化ビニル樹脂とジヒドロジャスモン酸メチルまたはジャスモン酸メチルとを少なくとも含有する消しゴム組成物を要旨とする。
【発明の効果】
【０００８】
ジャスモン酸メチルまたはジヒドロジャスモン酸メチルは、ケトン基とエステル基の親水性の官能基と、炭素数が５である直鎖アルキル基を有するため、消しゴム組成物の基材となる塩化ビニル樹脂を可塑化しつつも、親水性である紙に対する親和性が高く、消しゴム組成物の紙面の摩耗物によって消し屑同士の密着性を与える。よって、塩化ビニル樹脂の分子は連鎖的に摩耗するので、まとまり性が付与される。
【発明を実施するための最良の形態】
【０００９】
塩化ビニル系樹脂は、消しゴム組成物の基材である。具体的には、ポリ塩化ビニルとしてゼオン１２１、同１３１（以上、日本ゼオン（株）製）、ビニカＰ４１０、同Ｐ４４０、同Ｐ５１０（以上、三菱化成ビニル（株）製）、リューロンＴＨ−７００、同ＴＨ−１０００、同ＴＨ−１３００（以上、東ソー（株）製）などが挙げられ、塩化ビニル−酢酸ビニル共重合体としてビニカＰ５００（三菱化成ビニル（株）製）、リューロンＴＣ−８０６（東ソー（株）製）等が挙げられる。上記塩化ビニル系樹脂は単独でも２種以上併用してもよい。
【００１０】
ジヒドロジャスモン酸メチル、またはジャスモン酸メチルは、消しゴム組成物にまとまり性を付与するものであって、消しゴム組成物の全量に対して、０．００１重量％以上４０重量％以下の範囲で使用されることが好ましい。
【００１１】
可塑剤としては、消しゴム組成物に使用できる従来公知の可塑剤が使用できる。具体的には、フタル酸系可塑剤としてフタル酸ジメチル、フタル酸ジエチル、フタル酸ジ−ｎ−ブチル、フタル酸ジ−２−エチルヘキシル、フタル酸ジイソノニル、フタル酸ジイソデシル、フタル酸ジトリデシル、フタル酸ブチルベンジル、フタル酸ジシクロへキシル、アジピン酸系可塑剤としてアジピン酸ジ−２−エチルヘキシル、アジピン酸ジイソノニル、アジピン酸ジイソデシル、クエン酸系可塑剤としてアセチルクエン酸トリエチル、アセチルクエン酸トリリブチル、トリメリット酸系可塑剤としてトリメリット酸トリアルキル、トリメリット酸トリス−２−エチルヘキシル、リシノール酸系可塑剤としてメチルアセチルリシノレート、ブチルアセチルリシノレートが挙げられる。
【００１２】
必要に応じて他の添加剤を併用することができる。
充填剤は、成型性の向上や増量の経済的利点により用いる。炭酸カルシウム、タルク、クレーなどが使用できる。具体的には炭酸カルシウムとしてソフトン３２００、同２６００、同２２００、同１８００、同１５００、同１２００、同１０００（以上、備北粉化工業（株）製）、ＭＳＫ−Ｃ、ＭＳＫ−Ｇ、ＭＳＫ−Ｋ、ＭＳＫ−ＰＯ、カルファイン１００、カルファイン２００、カルファイン５００、カーレックス、ＭＴ−１００、ＭＳ−Ｒ、ＭＳ−１００Ｍ、ＭＳ−６００、ＭＳ−７００、シーレッツ、ＭＣ−５、ＭＣ−Ｋ、ＭＣ−ＳＩＩ、ＭＣ−Ｓ５、ＭＣ−Ｔ、ウィスカル、軽質炭酸カルシウム（以上、丸尾カルシウム（株）製）、白艶華ＣＣ、同ＤＤ、同Ｕ、同Ｏ、同Ａ、同ＡＡ、カルモス、白艶華ＣＣＲ、同Ｒ０６、同ＴＤＤ、ホワイトンＳＳＢ（赤）、同ＳＳＢ（青）、同ＳＢ（赤）、ＳＢ（青）、ホモカルＤ、ホモカルＤＭ、ゲルトン５０、白艶華ＰＺ、ツネックスＥ、シルバーＷ、ＰＣ、（以上、白石工業（株）製）、ネオライトＳ、同ＳＰ、同ＳＰＲ、サンライトＳＬ−１００、同ＳＬ−３００、同ＳＬ−７００、同ＳＬ−８００、同ＳＬ−１０００、同ＳＬ―１５００、同ＳＬ−２０００、同ＳＬ―２２００、（以上、竹原化学工業（株）製）。Ｒ重炭、重炭Ｎ−３５、重質炭酸カルシウム、スーパーＳ、スペシャルライスＳ、スーパーＳＳ、スーパーＳＳＳ、スーパー４Ｓ、スーパー＃１５００、スーパー＃１７００、スーパー＃２０００、スーパー＃２３００、ナノックス＃２５、ナノックス＃３０（以上、丸尾カルシクム（株）製）が挙げられる。タルクとしてＭタルク、Ｐタルク、ＰＨタルク、ＰＳタルク、ＴＫタルク、ＴＴタルク、Ｔタルク、ＳＴタルク（以上、竹原化学工業（株）製）、ＭＳ、Ｍ、ＳＷＳ、ＮＤ、ＳＷ、ＳＷＡ、ＳＷＢ、ＳＳＳ、ＳＳ、Ｓ（以上、日本タルク（株）製）、クレーとして、ＡＳＰ２００、ＡＳＰ６００、ＡＳＰ４００、（以上、林化成（株）製）が挙げられる。
【００１３】
その他、消しゴム組成物を着色する場合は、酸化チタン、カーボンブラック等の顔料を用いる。また消しゴムに香りをつける場合は香料を用いる。具体的には、バラ油、ジャスミン油、ネロリ油、ラベンダー油、イランイラン油、チュベローズ油、クラリセーズ油、クローブ油、ペパーミント油、ゼラニウム油、パッチェリー油、サンダルウッド油、シンナモン油、コリアンダー油、ナツメグ油、ペパー油、レモン油、オレンジ油、ベルガモット油、オポポナックス油、ベチバー油、オリス油、オークモス油等の植物性香料や、ムスク油、シベット油、カストリウム油、アンバーグリス油等の動物性香料等が挙げられる。合成香料は、天然香料からその含有成分を抽出、精留、晶析や簡単な化学処理よってえる単離香料と、有機合成反応により製造する純合成香料とがある。具体的には、リモネン、β−カリオレフィン等の炭化水素類香料、シス−３−ヘキサノール、リナロール、ファルネソール、β−フェニルエチルアルコール、ゲラニオール、シトロネロール、タービネオール、メントール、サンタロール、バクダノール、ブラマノール等のアルコール類香料、２，６−ノナジエール、シトラール、α−ヘキシルシンナミックアルデヒド、リラール、リリアール等のアルデヒド類香料、β−イオノン、ｌ−カルボン、シクロペンタデカノン、ダマスコン、メチルイオノン、イロン、イソイースーパー、アセチルセドレン、ムスコン等のケトン類香料、リナニルアセテート、ベンジルベンゾエート、ベンジルアセテート、メチルジヒドロジャスモネート、メチルジャスモネート等のエステル類香料、γ−ウンデカラクトン、ジャスミンラクトン、シクロペンタデカノリッド、エチレンブラシレート等のラクトン類香料、オイゲノール等のフェノール類香料、ローズオキサイド、ガラクソリッド、アンプロキサン等のオキサイド類香料、インドール等の含窒素化合物類香料、フェニルアセトアルデヒドジメチルアセタール等のアセタール類香料、オーランチオール等のシッフ塩基類香料等が挙げられる。またこれらの天然香料や合成香料はそのまま単独で使用することは少なく、多くの場合、これらの素材を目的に応じて組み合わせ調合された調合香料の形で用いられることもある。具体的には、ローズ、ジャスミン、ミューゲ、リラ、カーネーション、チュベローズ、ヒアシンス、オレンジフラワー、ネロリ、バシオレット、ヘリオトロープ、ガーデニア、ハニーサックル、ジョンキル、ナルシス、フリージア、イランイラン、ジンチョウゲ等の花の香りのフローラル類香料、ベチバー系、サンダルウッド系、パッチェリー系、セダーウッド系、パイン系等の木の香りのウッディ類香料、Ｃｏｔｙ社の香水Ｃｈｙｐｒｅが原型となっているシプレー類香料、ベルガモット、レモン、オレンジ、ライム、グレープフルーツ、マッダリン等の柑橘系の香りのシトラス類香料、葉や、きゅうり、トマト、ピーマンなどに感じられる青くさい香りのグリーン類香料、Ｆｏｕｇｅｒｅ  Ｒｏｙａｌｅの香水名の原型であるフゼア類香料、東洋からヨーロッパに輸入された香料の特徴から名づけられたオリエンタル類香料、ピーチ、ストロベリー、アップル、バナナ、メロン、パイナップル、ラズベリー等のフルーツの香りのフルーティ類香料、グローブ、シンナモン、タイム、ペパー、カルダモン、ナツメッグ等のスパイスの香りのスパイシー類香料、脂肪族アルデハイドに属する炭素数７から１２までのもつアルデハイド類香料、ムスク、シベッド、カストリウム、アンバーグリス等の動物の臭いのアニマル類香料等が挙げられる。これらの香料は香りをつけられるものならば特に限定されず、単独もしくは複数混合して使用可能であり、これらの使用量は消しゴム組成物全量に対して０．０１重量％以上至る１０重量％以下であり、好ましくは０．０５重量％以上至る８重量％以下である。
【実施例】
【００１４】
（実施例１）
ゼオン１２１（塩化ビニル樹脂、日本ゼオン（株）製）            ２５．０重量部
リックサイザーＣ１０１（メチルアセチルリシノレート、伊藤製油（株）製）
４０．０重量部
ホワイトンＳＳＢ（赤）（炭酸カルシウム、白石工業（株）製）    ３５．０重量部
ジヒドロジャスモン酸メチル（香料、東京化成工業（株）製）        ０．３重量部
上記成分をミキサーにて混合し、減圧脱泡してペーストを作成。ペーストは長さ４４ミリ、幅１８ミリ、高さ１２ミリの形状に成型できる金型にペーストを流し込み１４５℃で３０分加熱して消しゴム組成物を得た。
【００１５】
（実施例２）
ゼオン１２１（塩化ビニル樹脂、日本ゼオン（株）製）            ２５．０重量部
リックサイザーＣ４０１（ブチルアセチルリシノレート、伊藤製油（株）製）
４０．０重量部
ホワイトンＳＳＢ（赤）（炭酸カルシウム、白石工業（株）製）    ３５．０重量部
ジヒドロジャスモン酸メチル（香料、東京化成工業（株）製）        ０．３重量部
上記成分を実施例１と同様の方法を用い消しゴム組成物を得た
【００１６】
（実施例３）
ゼオン１２１（塩化ビニル樹脂、日本ゼオン（株）製）            ２５．０重量部
ＭＡＲ−Ｎ（メチルアセチルリシノレート、伊藤製油（株）製）    ４０．０重量部
ホワイトンＳＳＢ（赤）（炭酸カルシウム、白石工業（株）製）    ３５．０重量部
ジヒドロジャスモン酸メチル（香料、東京化成工業（株）製）        ０．３重量部
上記成分を実施例１と同様の方法を用い消しゴム組成物を得た
【００１７】
（実施例４）
ゼオン１２１（塩化ビニル樹脂、日本ゼオン（株）製）            ２５．０重量部
リックサイザーＣ１０１（メチルアセチルリシノレート、伊藤製油（株）製）
４０．０重量部
ホワイトンＳＳＢ（赤）（炭酸カルシウム、白石工業（株）製）    ３５．０重量部
ジヒドロジャスモン酸メチル（香料、東京化成工業（株）製）        ０．３重量部
Ｄ−リモネン（香料、ヤスハラケミカル（株）製）                  ０．１重量部
上記成分を実施例１と同様の方法を用い消しゴム組成物を得た。
【００１８】
（実施例５）
ゼオン１２１（塩化ビニル樹脂、日本ゼオン（株）製）            ２５．０重量部
リックサイザーＣ１０１（メチルアセチルリシノレート、伊藤製油（株）製）
４０．０重量部
ホワイトンＳＳＢ（赤）（炭酸カルシウム、白石工業（株）製）    ３５．０重量部
ジヒドロジャスモン酸メチル（香料、東京化成工業（株）製）        ０．３重量部
上記成分を実施例１と同様の方法を用い消しゴム組成物を得た。
【００１９】
（比較例１）
実施例１において、ジヒドロジャスモン酸メチルを除き、ゼオン１２１をその分増量した他は実施例１と同様になして消しゴム組成物を得た。
【００２０】
（比較例２）
実施例２において、ジヒドロジャスモン酸メチルを除き、ゼオン１２１をその分増量した他は実施例１と同様になして消しゴム組成物を得た。
【００２１】
（比較例３）
実施例３において、ジヒドロジャスモン酸メチルを除き、ゼオン１２１をその分増量した他実施例１と同様になして消しゴム組成物を得た。
【００２２】
以上の実施例１〜５及び比較例１〜３により得られた消しゴムについて、消し屑のまとまり性について確認試験を行った。
【００２３】
消し屑のまとまり性
ＪＩＳＳ６０５０（プラスチック字消し）の消字率試験に準じ、試験片を２０往復させた。つまり試料を厚さ５ｍｍの板状に切り、試験紙との接触部分を半径６ｍｍの円弧に仕上げたものを試験片とした。そして試験片を紙に対して垂直に接触させ、試験片におもりとホルダの質量の和が０．５ｋｇとなるようにおもりを載せ、１５０±１０ｃｍ／ｍｉｎの速さで着色部を２０往復摩消させた。この際、消し屑のうち最も大きな消し屑の重量を試験片が減量した重量で割った値に１００を乗じたものを測定し、４回繰りかえした平均値を消し屑のまとまり率とした。
【００２４】
【表１】
2010018658.tif 000002